【事件の表示】
　特許第５９９７９８６号発明「構造部材の補強方法」の特許異議申立事件について、次のとおり決定する。
【結　論】
　特許第５９９７９８６号の明細書及び特許請求の範囲を訂正請求書に添付された訂正明細書及び特許請求の範囲のとおり、訂正後の請求項１ないし９について、訂正することを認める。
　特許第５９９７９８６号の請求項９に係る特許を維持する。
　特許第５９９７９８６号の請求項１ないし８に係る特許についての特許異議申立てを却下する。
【理　由】
第１　手続の経緯 
　特許第５９９７９８６号の請求項１ないし９に係る特許についての出願は、平成２４年９月７日に特許出願され、平成２８年９月２日付けでその特許権の設定登録がされ、その後、特許異議申立人特許業務法人虎ノ門知的財産事務所（以下、「申立人」という。）より請求項１ないし９に対して特許異議の申立てがされ、平成２９年６月２０日付けで取消理由（発送日同年６月２６日）が通知され、その指定期間内である同年８月１８日に意見書の提出及び訂正請求がなされ、その後申立人に対し平成２９年９月８日付けで訂正請求があった旨の通知（特許法第１２０条の５第５項）を送付し期間を指定して意見書を提出する機会を与えたが、申立人からは応答がなかったものである。
  
第２　訂正請求について 
 １　訂正の内容 
 　本件訂正請求による訂正の内容は以下のとおりである。 
（１）訂正事項１ 
　特許請求の範囲の請求項１を削除する。 
（２）訂正事項２ 
　特許請求の範囲の請求項２を削除する。 
（３）訂正事項３ 
　特許請求の範囲の請求項３を削除する。 
（４）訂正事項４ 
　特許請求の範囲の請求項４を削除する。 
（５）訂正事項５ 
　特許請求の範囲の請求項５を削除する。 
（６）訂正事項６ 
　特許請求の範囲の請求項６を削除する。
（７）訂正事項７ 
　特許請求の範囲の請求項７を削除する。 
（８）訂正事項８ 
　特許請求の範囲の請求項８を削除する。
（９）訂正事項９
　特許請求の範囲の請求項９に、
「【請求項９】
　構造部材を構成する金属製の母材の断面不足箇所又は断面損傷箇所に、該母材の電解腐食を防止する電解腐食防止シートを配置する電解腐食防止工程と、
　前記電解腐食防止シートの前記母材の断面不足箇所又は断面損傷箇所と反対側に、所定方向に並んだ炭素繊維の束が配列された炭素繊維シートを配置する補強工程と、
　前記炭素繊維シートと前記電解腐食防止シートを一体的に前記母材側に加圧する加圧工程と、
　前記炭素繊維シート及び前記電解腐食防止シートを前記母材と一体的に加熱する加熱工程と、を有することを特徴とする構造部材の補強方法。」
とあるのを、
「【請求項９】
　
構造物に既に設置されている
としての腐食部分を除去する除去工程と、
　前記腐食部分が除去された前記母材の外表面
としてのガラス繊維プリプレグシート
　前記
ガラス繊維プリプレグ
プリプレグ
　前記炭素繊維
プリプレグ
ガラス繊維プリプレグ
　前記炭素繊維
プリプレグ
ガラス繊維プリプレグ
に訂正する（下線は訂正箇所を示す。以下同様。）。
（１０）訂正事項１０
　ア　明細書の「発明の名称」に「構造部材、構造部材の製造方法及び構造部材の補強方法」とあるのを、「
構
  イ　明細書の段落【０００１】に「本発明は、建設物等の構造物に用いられる構造部材、その構造部材の製造方法及び補強方法に関する。」とあるのを「本発明は、建設物等の構造物に用いられる構造部材の補強方法に関する。」に
　ウ　明細書の段落【０００６】に「本発明は、上述した事情に鑑みてなされたものであり、上述のような問題を解決することを課題の一例とするものであり、これらの課題を解決することができる構造部材、構造部材の製造方法、及び、構造部材の補強方法を提供することを目的とする。」とあるのを「本発明は、上述した事情に鑑みてなされたものであり、上述のような問題を解決することを課題の一例とするものであり、これらの課題を解決することができ
る構
　エ　明細書の段落【０００７】に
　「本発明に係る構造部材は、・・（略）・・ことを特徴とする。
　本発明に係る構造部材の製造方法は、・・（略）・・ことを特徴とする。
　また、本発明に係る構造部材の補強方法は、構造部材を構成する金属製の母材の断面不足箇所又は断面損傷箇所に、該母材の電解腐食を防止する電解腐食防止シートを配置する電解腐食防止工程と、前記電解腐食防止シートの前記母材の断面不足箇所又は断面損傷箇所と反対側に、所定方向に並んだ炭素繊維の束が配列された炭素繊維シートを配置する補強工程と、前記炭素繊維シートと前記電解腐食防止シートを一体的に前記母材側に加圧する加圧工程と、前記炭素繊維シート及び前記電解腐食防止シートを前記母材と一体的に加熱する加熱工程と、を有することを特徴とする。」とあるのを
　「
本
構造物に既に設置されている
としての腐食部分を除去する除去工程と、前記腐食部分が除去された前記母材の外表面
としてのガラス繊維プリプレグシート
ガラス繊維プリプレグ
炭素繊維プリプレグ
プリプレグ
ガラス繊維プリプレグ
プリプレグ
ガラス繊維プリプレグ
 ２　訂正の適否 
（１）訂正事項１〜８について
　訂正事項１〜８は、それぞれ請求項１〜８を削除するものであり、特許請求の範囲の減縮を目的とするものであって、願書に添付した明細書、特許請求の範囲又は図面に記載した事項の範囲内の訂正であり、また、実質上特許請求の範囲を拡張し、又は変更するものではない。 
  
（２）訂正事項９について
　ア　訂正の目的
　　訂正事項９は、
　（ア）「母材」を、「構造物に既に設置」されたものに特定すること
　（イ）「電解腐食防止工程」を行う前に、「母材」の「腐食部分を除去する除去工程」を行うことを特定すること
　（ウ）「電解腐食シート」を、具体的に「ガラス繊維プリプレグシート」に特定すること
　（エ）「ガラス繊維プリプレグシート」を配置する箇所を、「前記腐食部分が除去された前記母材の外表面」であることを特定すること
　（オ）「炭素繊維シート」を、具体的に「炭素繊維プリプレグシート」に特定すること
　　であるから、特許請求の範囲の減縮を目的とするものである。
　イ　願書に添付した明細書、特許請求の範囲又は図面に記載した事項の範囲内であること
（ア）訂正事項９で訂正した事項のうち「
構造物に既に設置されている
　ａ「本発明に係る構造部材が、建設物の構造部材に適用されているが、例えば、家具などの建設物以外の物の構造部材にも適用することが可能である。」（段落【００５８】）
　ｂ「例えば、当該製造方法は現場などで既に設置されている構造部材の補強方法に適用することもできる。」（段落【００５９】）
（イ）訂正事項９で訂正した事項のうち「母材の断面不足箇所又は断面損傷箇所
としての腐食部分を除去する除去工程と、前記腐食部分が除去された前記母材の外表面
としてのガラス繊維プリプレグシート
ａ「例えば、図１０（ａ）に示すように、鋼棒からなる母材３１が既に設置されていると仮定する。ここで、一部が腐食などによる断面損傷が生じたとする。この場合、最初に損傷部分Ｋを研磨などによって腐食を除去する。」（段落【００５９】）
ｂ「次いで、図１０（ｂ）に示すように、損傷部分Ｋを覆うようにガラス繊維のプリプレグを巻き付けて電解腐食防止層３２を形成させる（電解腐食防止工程）。」（段落【００６０】）
（ウ）訂正事項９で訂正した事項のうち「所定方向に並んだ炭素繊維の束が配列された炭素繊維
プリプレグ
ａ「次に、図１０（ｃ）に示すように、図４に示す製造方法と同様に、電解腐食防止層３２の所定箇所に第１補強層３３及び第２補強層３４を形成させる（補強工程）。」（【００６０】）
ｂ「図４に示すように、鋼管２は、鋼管２の基体をなす母材２１と、・・・第１補強層２３と、・・・第２補強層２４と、・・・第３補強層２５と、・・・第４補強層２６と、を有する。」（【００３５】）
ｃ「第１補強層２３乃至第３補強層２５はそれぞれ、数ミリメートルの厚さで、一方向に並んだ炭素繊維の束にエポキシ樹脂を含浸させ、半硬化状態に反応させたプレプリグで構成されている。なお、本実施の形態において、第１補強層２３乃至第３補強層２５を構成する炭素繊維のプリプレグの炭素繊維の含有率は約６０％であり、炭素繊維の径は約７ミクロンである。」（【００３８】）
（エ）よって、訂正事項９は、願書に添付した明細書、特許請求の範囲又は図面に記載した事項の範囲内の訂正である。　
ウ　実質上特許請求の範囲を拡張し、又は変更する訂正ではないこと
　　訂正事項９は、訂正前の請求項９記載の特許発明をより具体的にしたもの（特許請求の範囲の減縮を目的とするもの）であるから、実質上特許請求の範囲を拡張し、又は変更するものではない。
（３）訂正事項１０
　ア　訂正の目的
     訂正事項１０に係る明細書の訂正は、上記訂正事項１〜９に係る特許請求の範囲の訂正との整合を図るためになされたものであるから、明瞭でない記載の釈明を目的とするものである。
　
　イ　願書に添付した明細書、特許請求の範囲又は図面に記載した事項の範囲内であること、及び実質上特許請求の範囲を拡張し、又は変更する訂正ではないこと
　訂正事項１０は、上記訂正事項１〜９に係る特許請求の範囲の訂正との整合を図るためになされたものにすぎないものである。このため、訂正事項１０は、上記訂正事項１〜９と同様に、願書に添付した明細書、特許請求の範囲又は図面に記載した事項の範囲内の訂正であり、また実質上特許請求の範囲を拡張し、又は変更するものではない。
　３　小括 
　したがって、上記訂正請求による訂正事項１〜１０は、特許法第１２０条の５第２項ただし書第１号及び３号に掲げる事項を目的とするものであり、かつ、同条第９項で準用する同法第１２６条第５項、第６項までの規定に適合するので、訂正後の請求項１〜９について訂正を認める。 
  
第３　特許異議の申立てについて 
　１　訂正後の請求項９に係る発明 
　本件訂正後の請求項９に係る発明は、下記のとおりのものである（以下、「本件発明」という。）。 
  
 本件発明 
 「【請求項９】
　
構造物に既に設置されている
としての腐食部分を除去する除去工程と、
　前記腐食部分が除去された前記母材の外表面
としてのガラス繊維プリプレグシート
　前記
ガラス繊維プリプレグ
プリプレグ
　前記炭素繊維
プリプレグ
ガラス繊維プリプレグ
　前記炭素繊維
プリプレグ
ガラス繊維プリプレグ
  
　２　取消理由の概要 
　本件請求項９に係る特許に対して平成２９年６月２０日付けで特許権者に通知した取消理由の要旨は、次のとおりである。 
  
　本件発明は、甲第１号証に記載された発明と同一である。または、本件発明は、甲第１号証に記載された発明に基いて、当業者が容易に発明をすることができたものである。したがって、その特許は、特許法第２９条第１項第３号、または特許法第２９条第２項の規定に違反してされたものであるから、本件特許の請求項９に係る発明についての特許は、特許法第１１３条第２号に該当し、取り消されるべきものである。 
  
 　甲第１号証：特開２００１−３０３７１５号公報  
  
　３　取消理由通知書に記載の取消理由について 
（１）特許法第２９条第１項第３号について
　ア　甲第１号証の記載（下線は、当決定で付した。）
（ア）「【請求項１】　
金属管柱の外面
応力集中部及び／又はその近傍に繊維強化プラスチック
（イ）「【請求項１３】　前記
繊維強化プラスチックは、強化繊維にマトリクス樹脂を含浸させたプリプレグ
　　・・・
　　　【請求項１６】　前記
強化繊維は、炭素繊維
（ウ）「【請求項２６】　
金属管柱の外面にて、応力集中部及び／又はその近傍に、又は、金属管柱接続部を取り巻いて、繊維強化プラスチックを貼付する
　・・・・・
　　　【請求項３４】　前記
繊維強化プラスチックを貼付する前に、前記金属管柱の前記繊維強化プラスチックを貼付する個所のメッキは除去すること
　　　【請求項３５】　前記繊
維強化プラスチックは、強化繊維にマトリクス樹脂を含浸させて所定形状に成形
　　　【請求項３６】　前記繊維強化プラスチックは、強化繊維シートを管柱の外面に貼付し、この強化繊維シートにマトリクス樹脂を含浸させて形成されることを特徴とする請求項２６〜３４のいずれかの項に記載の金属管柱の補強方法。
　　　【請求項３７】　
前記繊維強化プラスチックは、強化繊維にマトリクス樹脂を含浸させたプリプレグを管柱の外面に貼付して形成される
（エ）「【請求項４１】　
前記繊維強化プラスチックと前記管柱の外面との間に最内層として絶縁体層を設けたことを特徴とする請求項３７〜４０のいずれかの項に記載の金属管柱の補強方法
　　・・・・・
　　　【請求項４３】　
前記絶縁体層は、ガラス繊維又は有機繊維などの非導電性のシート材料にマトリクス樹脂を含浸させた繊維強化プラスチック
（オ）「【請求項５１】　少なくとも前記
繊維強化プラスチックを貼付した前記管柱の外面をエアバッグとシール材により覆い、エアバッグの吸引端子から真空ポンプにより吸気を排出し、エアバッグの内部材に大気圧負荷されるようにし、前記管柱の外面に貼付された前記繊維強化プラスチックなどを前記管柱表面に押圧するようにした
　　　【請求項５２】　
前記エアバッグの外部にパネルヒータを配置し、樹脂の硬化反応を促進させる
（カ）「【０００４】
　【発明が解決しようとする課題】
　しかしながら、上記柱脚下端接合構造２によると、管柱１に荷重を作用させた場合に、管柱１と縦リブ鋼板端部５との廻し溶接部に応力が集中し、局部応力を発生し、構造性能が低下するという問題がある。更に、縦リブ鋼板の上端の廻し溶接部が、溶接熱残留応力と溶接止端部の熱影響部材質劣化とが重複して構造欠陥となり易く、耐荷力や疲労性能が低下するという問題があった。」
（キ）「【００５４】本発明によれば、
繊維強化プラスチック２０の強化繊維２２としては、炭素繊維が好適に使用される
補強材と管柱との間に電流が流れるのを防止するために、管柱１の外面及び内面において、絶縁性付与を目的として、少なくとも補強材としての繊維強化プラスチック２０と管柱表面との間に、即ち、最内層に
絶縁体層として例えばガラス繊維或は有機繊維などの非導電性のシート材料に樹脂を含浸して形成される繊維強化プラスチック３０（図１４）
（ク）「【００７７】
　本発明によれば、上記管柱１の補強個所に補強材としての繊維強化プラスチック２０が貼付されるが、本実施例では、管柱補強材としての繊維強化プラスチック２０には、強化繊維２２として炭素繊維を使用したので、最内層には、補強材２０と管柱１との間に電流が流れ電食が発生するのを防止するために、絶縁体層としての繊維強化プラスチック３０を設けた。この
絶縁体層としての繊維強化プラスチック３０は、図１０（Ａ）に示すように、網目状とされる支持体シート３１の上に強化繊維としてのガラス繊維３２を一方向に配列して構成されるガラス繊維シート
３０’に樹脂を含浸させることにより形成した。
（ケ）「【００８５】
　本実施例にて使用した上記
炭素繊維シート２０’及びガラス繊維シート３０’
・炭素繊維シート２０’
　・・・
・ガラス繊維シート３０’
　・・・
　実施例５
　上記実施例４では、補強材としての
繊維強化プラスチック２０及び絶縁体層としての繊維強化プラスチック３０は、強化繊維シート２０’、３０’を使用して形成
強化繊維２２、３２にマトリクス樹脂２３、３３が含浸されたプリプレグ２０”、３０”を利用することもできる。
　・・・・
　　【００８７】
　本実施例によれば、上記管柱１の補強個所には最内層として絶縁体層とされるプリプレグ３０”を貼り付けた。最内層プリプレグ３０”は、ガラス繊維平織スクリムクロス（ガラス繊維量２５ｇ／ｍ２）と１３０℃硬化タイプのエポキシ樹脂を用いて作製したガラススクリムプリプレグとした。」
（コ）「【０１０１】
　実施例７
　実施例４、５、６にて説明したように、本発明によれば、管柱の被補強部（外面、内面）に、例えば、
最内層絶縁体層として１層のガラス繊維強化プラスチック３０と、更に補強材としての７層の炭素繊維強化プラスチック２０
（サ）「【０１２１】
　実施例１０
　本実施例１０及び実施例１１〜２２では、
既に橋梁上などに据え付けられている管柱に対する補強方法
・・・
　　　【０１２４】・・・・
補強される部位を・・伝動サンダにより入念に処理し、メッキ層を完全に除去する
　　　【０１２５】
　本発明によれば、上記
管柱１の補強個所に補強材としての繊維強化プラスチック２０が貼付される
絶縁体層としての繊維強化プラスチック３０は、図１０（Ａ）に示すように、網目状とされる支持体シート３１の上に強化繊維としてのガラス繊維３２を一方向に配列して構成されるガラス繊維シート
３０’に樹脂を含浸させることにより形成した
　　　【０１２６】
　つまり、本実施例によると、上記
管柱補強個所に
ガラス繊維強化プラスチック３０が形成される
　　　【０１２７】
　次に、
上記ガラス繊維強化プラスチック３０の上に補強材としての繊維強化プラスチック２０が貼付される。
　　　【０１２８】
　つまり、本実施例では、上記
ガラス繊維強化プラスチック３０の上に、上記と同じエポキシ樹脂
をローラを用いて塗布し、その上に炭素繊維シート
２０’を貼り付け、含浸ローラにて炭素繊維へとマトリクス樹脂を含浸させた
（シ）「【０１３４】
　実施例１０と同様に、照明ポール表面に
補強材としての約４ｍｍ厚の炭素繊維強化プラスチック２０
　　　【０１３５】
　つまり、本実施例では、材料として日本グラファイトファイバー株式会社製のピッチ系炭素繊維（商品名：ＮＴ−６０）を使用したプリプレグを用いた。このプリプレグを所定のサイズにカットし、１４枚積層し、エアバッグ法により補強用の成形品、即ち、繊維強化プラスチック２０を作製した。
　　　【０１３６】
　尚、本実施例においても、
１４層の炭素繊維プリプレグシート
（ス）「【０１６６】
　実施例２１
　
上記各実施例
　　　【０１６７】
　つまり、繊維強化プラスチック２０を貼付した後、更には、その上にカバーシート４０を形成した後、繊維強化プラスチック２０及びその上に形成されたカバーシート４０、更にはエアバッグの内部材をエアバッグ及びシール材により覆う。
　　　【０１６８】
　次いで、エアバッグの吸引端子から真空ポンプにより吸気を排気し、エアバッグの内部材に大気圧が負荷されるようにする。減圧を確認後、エアバッグの吸引端子を閉じ、真空ポンプを脱着する。吸引端子が閉じられているため、真空ポンプ脱着後も内部の減圧状態、即ち、外部から加圧される状態は維持された状態で、樹脂材料の硬化が可能である。
　　　【０１６９】
　この結果、
補強材としての繊維強化プラスチック２０、剥離防止層２０Ａ、或いはカバーシート４０などの内部材料が管柱表面に向かって外部から加圧された状態で成形されるため、内部の空隙、過度の樹脂溜り層の発生がなく、より強固に接着された補強部を形成
　　　【０１７０】
　実施例２２
　実施例２１において、
エアバッグにより補強材としての繊維強化プラスチック２０、剥離防止層２０Ａ、或いはカバーシート４０などの内部材料を覆った後、その外部にパネルヒータを配置し、約５０℃程度に加温
　
（セ）図１４（ａ）からは、以下の事項が看てとれる。
　・被補強体に対して、繊維強化プラスチック２０が外側に、絶縁体層としての繊維強化プラスチック３０が内側に位置するように積層される点。
　イ　甲第１号証に記載された発明
　上記アの（ア）〜（セ）によれば、甲第１号証には、以下の発明（以下「甲１発明」という。）が記載されている。
　甲１発明 
「既に橋梁上などに据え付けられている金属管柱の外面にて、応力集中部及び／又はその近傍に、繊維強化プラスチックを貼付する前に、前記金属管柱の前記繊維強化プラスチックを貼付する個所のメッキを除去し、
　金属管柱の外面にて、最内層に、絶縁体層として、ガラス繊維シートに樹脂を含浸させることにより形成された繊維強化プラスチック３０を設け、
　上記繊維強化プラスチック３０の上に補強材としての炭素繊維強化プラスチック２０を貼付し、
　エアバッグにより補強材としての炭素繊維強化プラスチック２０などの内部材料を管柱表面に向かって外部から加圧し、
　エアバッグにより補強材としての炭素繊維強化プラスチック２０、などの内部材料を覆った後、その外部にパネルヒータを配置し、約５０℃程度に加温する金属管柱の補強方法」
　ウ　判断
　本件発明と甲１発明とを対比すると、甲１発明は、電解腐食防止シートとしてのガラス繊維プリプレグシートを配置する前に、「構造物に既に設置されている構造部材を構成する金属製の母材の断面不足箇所又は断面損傷箇所としての腐食部分を除去する除去工程」という構成を備えていない。
　よって、本件発明は、甲１発明と同一ではないから、甲第１号証に記載された発明ではない。
（２）取消理由（特許法第２９条第２項）について
　　本件発明と甲１発明とを対比すると、電解腐食防止シートとしてのガラス繊維プリプレグシートを配置する前に、本件発明では、「構造物に既に設置されている構造部材を構成する金属製の母材の断面不足箇所又は断面損傷箇所としての腐食部分を除去する除去工程」という構成を備えているのに対して、甲１発明では、そのような構成を備えていない点で相違する。
　そして、本件発明の当該相違点に係る構成は、甲第１号証には記載されておらず、示唆もされていない。なお、甲１発明は、「繊維強化プラスチックを貼付する前に、前記金属管柱の前記繊維強化プラスチックを貼付する個所のメッキを除去」する工程を有しているが、前記工程は、本件発明の上記相違点に係る構成には該当しない。
　よって、本件発明は、甲１発明に基いて、当業者が容易に発明をすることができたものではない。
　（３）　小括　
　したがって、本件発明は、甲１発明とは同一ではなく、また、本件発明は、甲１発明に基いて当業者が容易に発明をすることができたものでもない。
　　　　　　
　４　請求項１〜８に対する特許異議の申立てについて  
　上記第２のとおり、請求項１〜８を削除する本件訂正が認められたので、請求項１〜８に対する本件特許異議の申立ては、その対象が存在しないものとなった。  
　したがって、請求項１〜８に対する本件特許異議の申立ては、不適法な特許異議の申立てであるから、特許法第１２０条の８第１項で準用する同法第１３５条の規定によって却下すべきである。  
  
第４　むすび  
　以上のとおりであるから、取消理由通知書及び特許異議申立書に記載した特許異議申立理由、証拠によっては、本件請求項９に係る特許を取り消すことはできない。また、他に本件請求項９に係る特許を取り消すべき理由を発見しない。  
　そして、請求項１〜８に対する本件特許異議の申立ては、特許法第１２０条の８第１項で準用する同法第１３５条の規定によって却下すべきものである。  
 　よって、結論のとおり決定する。
【異議決定日】
平成２９年１２月８日（２０１７．１２．８）
【訂正の要旨】
審決（決定）の【理由】欄参照。
（５４）【発明の名称】
構
　【技術分野】
　【０００１】
　本発明は、建設物等の構造物に用いられる構造部
材の補
　【背景技術】
　【０００２】
　従来、橋梁に用いられるアンカーバー等の構造物に用いられる構造部材として鋼材が使用されている。
　近年、構造部材の軽量化が求められてきているものの、構造部材に対する設計強度は変わらないため、鋼製の構造部材の軽量化を図ることは困難である。
　【０００３】
　そのような状況を踏まえて、繊維強化樹脂製の構造部材、好ましくは比強度、比弾性率の高い炭素繊維強化樹脂製の構造部材が注目されている（例えば、特許文献１参照）。
　【先行技術文献】
　【特許文献】
　【０００４】
　【特許文献１】特許第２６８１５５３号公報
　【発明の概要】
　【発明が解決しようとする課題】
　【０００５】
　しかしながら、炭素繊維強化樹脂は高価であるため、構造部材を全て炭素繊維強化樹脂製で構成させるとコストが増大する。
　【０００６】
　本発明は、上述した事情に鑑みてなされたものであり、上述のような問題を解決することを課題の一例とするものであり、これらの課題を解決することができ
る構
　【課題を解決するための手段】
　【０００７】
　本
構造物に既に設置されている
としての腐食部分を除去する除去工程と、前記腐食部分が除去された前記母材の外表面
としてのガラス繊維プリプレグシート
ガラス繊維プリプレグ
プリプレグ
プリプレグ
ガラス繊維プリプレグ
プリプレグ
ガラス繊維プリプレグ
　【発明の効果】
　【０００８】
　構造部材が、金属製の母材と、所定方向に並んだ炭素繊維の束が配列された炭素繊維シートで構成された補強層と、補強層と母材との間に取り付けられ、母材の電解腐食を防止する電解腐食防止層と、を有するため、軽量化を図ると共に、コストの増加を抑えることができる。さらには、電解腐食防止層によって母材の電解腐食を防止し、製品寿命の短縮を抑えることができる。
　【図面の簡単な説明】
　【０００９】
　【図１】（ａ）は構造部材としてのアンカーバーの斜視図、（ｂ）は図１（ａ）のアンカーバーの構造を説明するための平面図である。
　【図２】図１のアンカーバーが使用されている状況を説明するための概略図である。
　【図３】図１のアンカーバーの製造方法を説明するための説明図である。
　【図４】（ａ）は構造部材として鋼管の斜視図、（ｂ）は図４（ａ）の端面図である。
　【図５】その他の実施の形態における構造部材の態様を表す斜視図である。
　【図６】その他の実施の形態における構造部材の態様を表す斜視図である。
　【図７】その他の実施の形態における構造部材の態様を表す斜視図である。
　【図８】その他の実施の形態における構造部材の態様を表す斜視図である。
　【図９】その他の実施の形態における構造部材の態様を表す斜視図である。
　【図１０】本発明に係る構造部材の補強方法を説明するための説明図である。
　【発明を実施するための形態】
　【００１０】
（実施の形態１）
　以下、本発明の実施形態について図面を参照しながら具体的に説明する。図１に示すように、本発明に係る構造部材が橋梁の落橋防止構造、横変位拘束構造あるいは変位制限装置としてのアンカーバー１に適用されている例を説明する。アンカーバー１は、母材１１と、母材１１に接着されている電解腐食防止層１２と、電解腐食防止層１２に接着されている第１補強層１３と、第１補強層１３に接着されている第２補強層１４と、第２補強層１４に設けられている定着層１５とを有している。
　【００１１】
　母材１１は、直径２５ｍｍの断面円形状の鋼棒で構成されており、アンカーバー１の芯材として機能する。
　【００１２】
　電解腐食防止層１２は、数ミリメートルの厚さのガラス繊維のプリプレグで構成されている。電解腐食防止層１２は、母材１１の長さ方向の一部の範囲で巻き付け成型されて一体化されている。その結果、母材１１は一方の端部のみが露出している。この露出している側が橋桁Ｂ２に挿入され、露出せずに電解腐食防止層１２に覆われている側が橋脚Ｂ１に埋設される（図２参照）。
　【００１３】
　第１補強層１３は、数ミリメートルの厚さで、一方向に並んだ炭素繊維の束にエポキシ樹脂を含浸させ、半硬化状態に反応させたプレプリグで構成されている。なお、本実施の形態において、第１補強層１３を構成する炭素繊維のプリプレグの炭素繊維の含有率は約６０％であり、炭素繊維の径は約７ミクロンである。
　【００１４】
　第１補強層１３は、電解腐食防止層１２の上から電解腐食防止層１２の両端部が露出するように母材１１に巻き付け成型されている。なお、本実施の形態では、電解腐食防止層１２の母材１１が被覆されていない側、すなわち、橋脚Ｂ１に埋設される側の端部は母材１１の軸方向に５ｍｍ程度露出しており、他方の端部は５〜１０ｃｍ程度露出している。
　【００１５】
　また、第１補強層１３を構成する炭素繊維は、母材１１の軸に平行な方向、すなわち、母材１１の軸方向に直交する向きの荷重が作用したときに母材１１に作用する引張力及び圧縮力の方向（母材１１の軸方向を基準として０°方向）を向いている。第１補強層１３を構成する炭素繊維のプリプレグの断面積及び断面形状は、アンカーバー１に作用する最大曲げモーメントに応じて適宜に設定される。
　【００１６】
　第２補強層１４は、数ミリメートルの厚さで、一方向に並んだ炭素繊維の束にエポキシ樹脂を含浸させ、半硬化状態に反応させたプレプリグで構成されている。なお、本実施の形態において、第２補強層１４を構成する炭素繊維のプリプレグの炭素繊維の含有率は約６０％であり、炭素繊維の径は約７ミクロンである。
　【００１７】
　第２補強層１４は、第１補強層１３の上から母材１１に巻き付け成型されており、第１補強層１３を完全に被覆している。すなわち、第１補強層１３の長さと第２補強層１４の長さとは同一である。
　【００１８】
　また、第２補強層１４を構成する炭素繊維は、母材１１の軸に直交する方向、すなわち、母材１１の軸方向に直交する向きの荷重がかかったときに第１補強層１３の炭素繊維がばらけ易い（分解し易い）方向（母材１１の軸方向を基準として９０°方向）を向いている。第２補強層１４を構成する炭素繊維のプリプレグの断面積及び断面形状は、アンカーバー１に作用する最大曲げモーメントに応じて適宜に設定される。
　【００１９】
　定着層１５は、将来的に橋脚Ｂ１の上面から設けられた穴ｈ１に埋設される部分であり、第２補強層１４の中で穴ｈ１に埋設される部分にピールプライ等の所定の繊維部材で所定の処理を施されることにより形成されている。これによって、表面が粗くなり摩擦係数が高くなるため、上記の穴ｈ１に充填されるモルタルｍとの付着力が高くなり、アンカー効果が高くなる（図２参照）。
　【００２０】
　図２に示すように、アンカーバー１が橋梁Ｂに用いられた場合、アンカーバー１の定着層１５が橋脚Ｂ１に埋設され、アンカーバー１の橋脚Ｂ１から突出する部分は橋桁Ｂ２に設けられた穴ｈ２に挿入されることとなる。その結果、アンカーバー１が橋梁Ｂの落橋防止構造、横変位拘束構造あるいは変位制限装置として機能する。ここで、例えば、橋桁Ｂ２が水平方向に動くと、橋桁Ｂ２がアンカーバー１に荷重を作用させ、アンカーバー１の断面に曲げモーメント（引張力及び圧縮力）が作用する。
　【００２１】
　アンカーバー１が第１補強層１３を具備しなければ、母材１１の断面形状のみで引張力及び圧縮力に抵抗しなければならないが、第１補強層１３に係る炭素繊維の方向が引張力及び圧縮力の方向と略平行になるように第１補強層１３が設けられ、第１補強層１３が引張力及び圧縮力に対して配置されているため、母材１１の断面を縮小させることができる。この結果、母材１１の軽量化を図ることができると共に、アンカーバー１の設置作用が容易になる。また、橋脚Ｂ１及び橋桁Ｂ２に設ける穴ｈ１、ｈ２の掘削長及び掘削径が小さくなり、橋脚Ｂ１の穴ｈ１に充填させるモルタルの量も軽減することができる。さらには、アンカーバー１を全て炭素繊維で構成させず、鋼製の母材１１と炭素繊維のプリプレグの第１補強層１３とで構成させることにより、コストの増加を抑えることができる。
　【００２２】
　また、鋼製の母材１１と炭素繊維のプリプレグからなる第１補強層１３及び第２補強層１４との間に、ガラス繊維のプリプレグからなる電解腐食防止層１２が介在し、母材１１と第１補強層１３及び第２補強層１４とを遮断しているため、電位差による母材１１の電解腐食を防止し、アンカーバー１の製品寿命の短縮を抑えることができる。
　【００２３】
　さらに、第１補強層１３を構成する炭素繊維の方向に直交する方向に配置された炭素繊維のプリプレグで構成された第２補強層１４が第１補強層１３の上に全周を覆った状態で接着されているので、曲げモーメント等によるアンカーバー１の変形によって第１補強層１３を構成する炭素繊維がばらける（分解する）ことを防止し、補強することができる。
　【００２４】
　アンカーバー１の橋桁Ｂ２に埋設される側の端部は、曲げモーメントが作用しても長さ方向の中央部に比べると低いため、その端部には第１補強層１３を取り付けず、母材１１のみで曲げモーメントに抵抗できるようにすることで、第１補強層１３を構成する炭素繊維のプリプレグの量を削減し、製品コストを抑えることができる。
　【００２５】
　なお、本実施の形態では、アンカーバー１の芯材として断面円形状の鋼材を用いているが、母材１１の断面形状はこれに限られず、楕円、三角形等の多角形、又は、星形等にすることもできる。また、定着層１５において、摩擦係数を一層高くするために、スパイラル状、縦節状又は横節状の突起を設けることもできる。
　【００２６】
　次に、図３を用いて工場等におけるアンカーバー１の製造方法について説明する。最初に、図３（ａ）、図３（ｂ）に示すように、製造する対象となるアンカーバー１を構成し、ブラスト処理された母材１１の所定箇所に、電解腐食防止層１２を構成するシート状のガラス繊維のプリプレグを直接巻き付ける（電解腐食防止工程）。なお、ガラス繊維のプリプレグの母材１１の軸方向長さは、作用する最大曲げモーメントに基づいて予め設定される第１補強層１３の母材１１の軸方向長さより長くしておく。
　【００２７】
　次に、図３（ｃ）に示すように、電解腐食防止層１２の所定箇所に、電解腐食防止層１２の両端部が露出するように、第１補強層１３を構成するシート状の炭素繊維のプリプレグを巻き付ける（補強工程）。ここで、第１補強層１３を構成する炭素繊維のプリプレグは、その繊維の方向と母材１１の軸（長さ）方向とが平行となるように電解腐食防止層１２の上から母材１１に巻き付ける。さらに、第１補強層１３の所定箇所に、第１補強層１３の両端と一致するように、第２補強層１４を構成するシート状の炭素繊維のプリプレグを巻き付ける（補強工程）。ここで、第２補強層１４を構成する炭素繊維のプリプレグは、その繊維の方向と母材１１の軸方向、換言すれば、炭素繊維の繊維方向とが直交するように第１補強層１３の上から母材１１に巻き付ける。
　【００２８】
　次に、図３（ｄ）に示すように、第２補強層１４上に定着層１５を形成させるために、第２補強層１４における定着層１５を形成させる範囲に、ピールプライ５等の所定の繊維部材を巻き付ける。
　【００２９】
　次に、電解腐食防止層１２、第１補強層１３、第２補強層１４及びピールプライ５を一体的に母材１１に向けて加圧する（加圧工程）。具体的には、図３（ｅ）に示すように、第１補強層１３や第２補強層１４等の母材１１の軸方向長さより短い幅のテーピング６で、電解腐食防止層１２、第１補強層１３、第２補強層１４及びピールプライ５の上から母材１１の略周方向に螺旋状に加圧しながら母材１１に締め付ける。この結果、母材１１、電解腐食防止層１２、第１補強層１３、第２補強層１４及びピールプライ５が強固に一体化される。
　【００３０】
　次に、図示しないが、上記の加圧工程により一体化された母材１１、電解腐食防止層１２、第１補強層１３、第２補強層１４及びピールプライ５を全体的に加熱する（加熱工程）。具体的には、オートクレープ等の加熱可能な釜に、電解腐食防止層１２、第１補強層１３、第２補強層１４及びピールプライ５と一体化された母材１１を投入して、アンカーバー１を全体的に加熱する。この結果、母材１１、電解腐食防止層１２、第１補強層１３、第２補強層１４及びピールプライ５が強固に一体化される。
　【００３１】
　そして、加熱処理が完了すると、図３（ｆ）に示すように、テーピング６を除去し、ピールプライ５を剥がすことで第２補強層１４の所定範囲に対して定着層１５が形成され、アンカーバー１が完成する。
　【００３２】
　以上のようにアンカーバー１を製造するが、当該製造方法においては、母材１１を型として利用し、アンカーバー１の製造のためだけに使用される専用の型を必要としないため、製造コストを軽減すると共に、製造工程を短縮することができる。さらに、第１補強層１３を炭素繊維のプリプレグで構成させて、母材１１の全周に亘って巻き付けるので、第１補強層１３は母材１１の周方向において縁が切れていない。この結果、当該製造方法により製造されたアンカーバー１は、その周方向に対して均等に引張力及び圧縮力に抵抗することができる。
　【００３３】
　また、電解腐食防止層１２を形成させる際に、母材１１の橋桁Ｂ２に挿入される方の端部は、橋脚Ｂ１に挿入される方の端部と同程度露出させれば足りるが、大気中にさらされるため、母材１１を露出させると最終的には防食処理を施す必要があるところ、電解腐食防止工程において端まで電解腐食防止層１２を形成させることで防食処理も施されることになる。これによりアンカーバー１の製造工程を短縮することができる。
　【００３４】
　なお、加圧工程及び加熱工程についてオートクレープなどの加圧可能な釜で加圧処理と加熱処理とを同時に行うようにすることもできる。さらには、シリコンラバーヒーター等を電解腐食防止層１２、第１補強層１３、第２補強層１４及びピールプライ５の全体を覆って加熱する等、所定の加熱器具を用いて加熱工程を行うこともできる。また、電解腐食防止層１２乃至第２補強層１４を構成する各プリプレグは、ロール状のプリプレグを母材１１に巻き付けて所望の位置で切断して成形するようにしても、予め所定の長さに成形されたシート状のプリプレグを母材１１に巻き付ける又は貼り付けるようにしてもよい。
　【００３５】
（実施の形態２）
　次に、本発明に係る構造部材が、鋼管２に適用されている例を説明する。図４に示すように、鋼管２は、鋼管２の基体をなす母材２１と、母材２１に取り付けられた電解腐食防止層２２と、電解腐食防止層２２の上から取り付けられて母材２１に一体化している第１補強層２３と、第１補強層２３の上から取り付けられて母材２１に一体化している第２補強層２４と、第２補強層２４の上から取り付けられて母材２１に一体化している第３補強層２５と、第３補強層２５の上から取り付けられて母材２１に一体化している第４補強層２６と、を有する。なお、鋼管２は、アンカーバー１と同様に製造されているものとする。
　【００３６】
　母材２１は、断面ロ字状を呈した長さＬ１の管状の鋼材であり、断面の肉厚は母材２１の周方向及び長さ方向に一定となっている。
　【００３７】
　電解腐食防止層２２は、母材２１の長さＬ１より短い長さＬ２の樹脂のみのプリプレグで構成されている。このプリプレグは、母材２１の周方向に母材２１の断面形状に沿って全周に亘って巻き付いて接着されている。
　【００３８】
　第１補強層２３乃至第３補強層２５はそれぞれ、数ミリメートルの厚さで、一方向に並んだ炭素繊維の束にエポキシ樹脂を含浸させ、半硬化状態に反応させたプレプリグで構成されている。なお、本実施の形態において、第１補強層２３乃至第３補強層２５を構成する炭素繊維のプリプレグの炭素繊維の含有率は約６０％であり、炭素繊維の径は約７ミクロンである。
　【００３９】
　第１補強層２３を構成するプリプレグは、電解腐食防止層２２の上から母材２１の周方向に母材２１に巻き付いた電解腐食防止層２２の断面形状に沿って全周に亘って巻き付いて接着されている。電解腐食防止層２２の長さＬ２は第１補強層２３の長さＬ３より１〜２ｃｍ程度長く、電解腐食防止層２２の両端部が第１補強層２３の両端から同程度露出している。このように電解腐食防止層２２が第１補強層２３の両端から露出することによって母材２２の電位差による電解腐食を確実に防止することができる。
　【００４０】
　第２補強層２４を構成するプリプレグは、第１補強層２３の上から母材２１の周方向に母材２１に巻き付いた第１補強層２３の断面形状に沿って全周に亘って巻き付いて接着されている。第２補強層２４の長さＬ４は第１補強層２３の長さＬ３より３０ｃｍ程度短く、第１補強層２３の両端部が第２補強層２４の両端から同程度露出している。
　【００４１】
　第３補強層２５を構成するプリプレグは、第２補強層２４の上から母材２１の周方向に母材２１に巻き付いた第２補強層２４の断面形状に沿って全周に亘って巻き付いて接着されている。第３補強層２５の長さＬ５は第２補強層２４の長さＬ４より３０ｃｍ程度短く、第２補強層２４の両端部が第３補強層２５の両端から同程度露出している。
　【００４２】
　第１補強層２３乃至第３補強層２５を構成する炭素繊維は、略一方向を向いて平行に揃えられている。母材２１に一体化されている第１補強層２３乃至第３補強層２５の炭素繊維は、母材２１の軸に平行な方向、すなわち、母材２１の軸方向に直交する向きの荷重が作用したときに母材２１の断面に作用する引張力及び圧縮力の方向（母材２１の軸方向を基準として０°方向）を向いている。第１補強層２３乃至第３補強層２５の引張力及び圧縮力に対する抵抗力は、第１補強層２３乃至第３補強層２５に含まれる炭素繊維のプリプレグの断面積及び断面形状に基づいて算出されるため、これらの断面積及び断面形状は、鋼管２に作用する引張力及び圧縮力に応じて適宜に設定される。
　【００４３】
　第４補強層２６は、数ミリメートルの厚さで、一方向に並んだ炭素繊維の束にエポキシ樹脂を含浸させ、半硬化状態に反応させたプレプリグで構成されている。第４補強層２６の長さＬ５は第３補強層２５の長さＬ４より３０ｃｍ程度短く、第４補強層２６は、第３補強層２５の上から第３補強層２５の両端部が同程度露出するように、全長に亘って第３補強層２５の全周を覆った状態で接着されている。
　【００４４】
　第４補強層２６を構成する炭素繊維は、略一方向を向いて平行に揃えられている。母材２１に一体化されている第４補強層２６の炭素繊維は、母材２１の軸に直交する方向、すなわち、母材２１に一体化された第１補強層２３乃至第３補強層２５の炭素繊維がばらけ易い（分解し易い）方向（母材２１の軸方向を基準として９０°方向）を向いている。
　【００４５】
　上述のように、鋼管２の第１補強層２３乃至第３補強層２５の炭素繊維の方向は母材２１１の軸方向に平行となっている。よって、鋼管２に、その軸方向に直交する力が作用した場合、第１補強層２３乃至第３補強層２５は、鋼管２に作用する引張力及び圧縮力に抵抗する。ここで、第１補強層２３乃至第３補強層２５の炭素繊維の引張強度及び圧縮強度は強いため、母材２１の断面積及び断面形状は、第１補強層２３乃至第３補強層２５に引張強度及び圧縮強度を考慮して設計することが望ましい。母材２１の断面を縮小させ、母材２１の軽量化を図ることができるからである。
　【００４６】
　具体的には、母材２１の断面形状は、鋼管２に作用する最小曲げモーメント（せん断力）に抵抗できるよう設計することが望ましい。この場合、最小曲げモーメント以上の曲げモーメントが母材２１に作用すると、最小曲げモーメントを越える分は第１補強層２３乃至第３補強層２５が負担することになる。よって、母材２１に作用し得る最大曲げモーメントから、母材２１が負担する最小曲げモーメントを差し引いた分に基づく引張力及び圧縮力を第１補強層２３乃至第３補強層２５で抵抗できるように、第１補強層２３乃至第３補強層２５の断面積及び断面形状等を適宜に設定すればよい。このように、母材２１と第１補強層２３乃至第３補強層２５とで母材２１に作用する曲げモーメント（引張力及び圧縮力）の許容範囲に適合するように設計すればよい。
　【００４７】
　ここで、最大曲げモーメントに対しては、第１補強層２３乃至第３補強層２５で、母材２１の不足分を補うこととなるが、発生し得る最大曲げモーメントは鋼管２の長さ方向に対する位置によって異なる。具体的には、最大曲げモーメントは、母材２１の長さ方向の中央で最も高く、端にいくほど小さくなっていく。よって、第１補強層２３乃至第３補強層２５の炭素繊維に基づく引張強度及び圧縮強度、すなわち、第１補強層２３乃至第３補強層２５の断面積も、母材２１の長さ方向中央部から端に向かって減少するように設定すると、鋼管２の断面設計の効率化を図ることができる。その一例として、第１補強層２３乃至第３補強層２５のように、母材２１の長さ方向中央部に向かって段階的に積層させる。この結果、炭素繊維の量を抑え、製品コストの増加を抑えることができる。特に、炭素繊維のプリプレグは高価であるため、製品コストの増加を抑えることは有効になる。しかしながら、母材２１に取り付けられる補強層の構造はこれに限定されるものではなく、最大曲げモーメントに基づいて単層で構成させることもできる。この場合は、段階的に積層させる場合に比べて製造工程を減少させることができる。
　【００４８】
　また、実施の形態１の場合と同様に、第１補強層２３と母材２１との間に、樹脂のプリプレグからなる電解腐食防止層２２が介在し、第１補強層２３と母材２１との電気的な接触が軽減されるため、鋼製の母材２１と炭素繊維の第１補強層２３乃至第４補強層２６との電位差による電解腐食を防止することができる。さらに、第１補強層２３乃至第３補強層２５を構成する炭素繊維の向きに直交する向きの炭素繊維で構成された第４補強層２６が第３補強層２５の上から巻き付いて全周をまたいで接着されているので、曲げモーメント等による鋼管２の変形によって第１補強層２３乃至第３補強層２５を構成する炭素繊維がばらける（分解する）ことを防止することができる。なお、本実施の形態では、第４補強層２６の長Ｌ５が第３補強層２５の長さＬ４より短く、第４補強層２６の体積、すなわち、炭素繊維のプリプレグの量が抑えられているので、製品コストの増加を抑えることができる。
　【００４９】
　なお、本実施の形態の鋼管２は、図３に示すアンカーバー１の製造方法と同様な方法で製造されている。すなわち、電解腐食防止層２２、第１補強層２３乃至第３補強層２５及び第４補強層２６はそれぞれ、シート状のプリプレグが母材２１の全周に亘って巻き付かれて一体化されている。このように、シート状のプリプレグで電解腐食防止層２２、第１補強層２３乃至第３補強層２５及び第４補強層２６を構成することによって、母材２１の周方向に対する切れ目がなくなり、母材２１等の劣化などを防止することができる。さらに、本実施の形態のように、第１補強層２３乃至第３補強層２５の断面形状に折曲部を有する場合であっても、母材２１の周方向に縁を切らせないことで、折曲部においても引張力及び圧縮力に対する抵抗力が発生し、第１補強層２３乃至第３補強層２５全体としての引張力抵抗機能及び圧縮力抵抗機能を高めることができる。
　【００５０】
（その他の実施の形態）
　実施の形態１及び実施の形態２では、本発明の構造部材の補強層に係る第１補強層１３、２３等は電解腐食防止層１２、２２を介して母材１１、１２に巻き付かれて、加圧・加熱により母材１１、２１と一体化されているが、例えば、所定の接着剤により母材１１、２１と第１補強層１３、２３とを一体化するようにすることも可能である。すなわち、接着剤によって母材１１、２１と第１補強層１３、２３とを一体化させると共に、電位差による電解腐食を防止させることも可能である。
　【００５１】
　また、実施の形態２では、第１補強層２３乃至第３補強層２５等がシート状の炭素繊維プリプレグで構成されて母材２１等の周方向に巻き付かれているが、図５に示すように、母材２１の各外面の幅で所定の長さに成形された炭素繊維強化プラスチック板を所定の接着剤で貼り付けて一体化することもできる。すなわち、複数の炭素繊維強化プラスチック板を母材２１の周方向に連続的に並設することもできる。また、図６に示すように、母材２１の各外面の幅より狭い幅に成形された炭素繊維強化プラスチック板を所定の接着剤で貼り付けて、母材２１の周方向に対して所定間隔をおいて間欠的に並設することもできる。
　【００５２】
　また、図７に示すように、一部の面にのみ第１補強層２３乃至第３補強層２５として炭素繊維強化プラスチック板を所定の接着剤で貼り付けることもできる。特に、母材２１のように鋼製の場合、変形量が小さいことから、力が作用する位置を考慮して、所定値以上の引張力及び圧縮力が発生する範囲にのみ重点的に第１補強層２３を貼り付けることもできる。これにより、炭素繊維強化プラスチック板の量を減少させ、構造部材のコストの増加を抑えることができる。さらには、底面に取り付けられる第１補強層２３乃至第３補強層２５を天面に取り付ける第１補強層２３乃至第３補強層２５より幅広にして炭素繊維強化プラスチック板の量を増やすようにすることもできる。
　【００５３】
　また、第４補強層２６の構造は、実施の形態２に限られず、図８に示すように、第４補強層２６を複数で構成させ、母材２１の長さ方向に所定間隔をおいて並設するようにすることもできる。さらには、第４補強層２６を炭素繊維のプリプレグ以外の物質で構成させることもできる。この場合、第１補強層２３乃至第３補強層２５の炭素繊維がばらけることを防止できればよい。
　【００５４】
　さらに、実施の形態２のように、母材２１が中空構造からなる場合、図９に示すように、母材２１の内面に電解腐食防止層２２、第１補強層２３乃至第３補強層２５を取り付けることも可能である。この場合、電解腐食防止層２２、第１補強層２３乃至第３補強層２５の摩耗や裂傷による損傷を防止し、製品寿命の短縮を抑えることができる。また、中空構造の母材２１の外面と内面の双方に電解腐食防止層２２、第１補強層２３乃至第３補強層２５を取り付けることも可能である。
　【００５５】
　なお、図５乃至図９に示す鋼管２については、所定の接着剤が電解腐食防止層２２を構成している。よって、所定の接着剤からなる電解腐食防止層２２は露出せず、第１補強層２３の底面と一致することとなる。
　【００５６】
　また、実施の形態２では、第１補強層２３乃至第３補強層２５が同一の炭素繊維プリプレグで構成されているが、異なる特性の炭素繊維プリプレグで構成させることも可能である。さらに、異なる物質で構成させることも可能である。また、実施の形態１及び実施の形態２において、各層を構成する物質の特性も限定されない。
　【００５７】
　さらに、実施の形態１及び実施の形態２では、補強層の炭素繊維として、母材１１、２１の長さ方向に平行な炭素繊維と直交する炭素繊維とが別個に分離して補強層として取り付けられているが、単一の補強層の中で両方の向きの炭素繊維が含まれるようにすることもできる。また、第２補強層１４及び第４補強層２６の炭素繊維の方向も実施の形態１及び実施の形態２に限られず、母材１１、２１の軸方向に交差していればよい。
　【００５８】
　また、本発明の構造部材に係る母材１１、２１、電解腐食防止層１２、２２、及び、補強層１３、１４、２３〜２６の形状・形態は実施の形態１及び実施の形態２に限られない。さらに、実施の形態１及び実施の形態２では、本発明に係る構造部材が、建設物の構造部材に適用されているが、例えば、家具などの建設物以外の物の構造部材にも適用することが可能である。なお、母材１１、２１として鋼製以外の金属、例えばアルミ製のものを用いることもできる。
　【００５９】
　また、実施の形態１では、本発明に係る構造部材の製造方法について説明したが、例えば、当該製造方法は現場などで既に設置されている構造部材の補強方法に適用することもできる。例えば、図１０（ａ）に示すように、鋼棒からなる母材３１が既に設置されていると仮定する。ここで、一部が腐食などによる断面損傷が生じたとする。この場合、最初に損傷部分Ｋを研磨などによって腐食を除去する。
　【００６０】
　次いで、図１０（ｂ）に示すように、損傷部分Ｋを覆うようにガラス繊維のプリプレグを巻き付けて電解腐食防止層３２を形成させる（電解腐食防止工程）。次に、図１０（ｃ）に示すように、図４に示す製造方法と同様に、電解腐食防止層３２の所定箇所に第１補強層３３及び第２補強層３４を形成させる（補強工程）。
　【００６１】
　次に、図１０（ｄ）に示すように、テーピング６で電解腐食防止層３２、第１補強層３３及び第２補強層３４を一体的に母材３１に向けて加圧する（加圧工程）。
　【００６２】
　次に、図１０（ｅ）に示すように、シリコンラバーヒーター７によって電解腐食防止層３２、第１補強層３３及び第２補強層３４の全体を覆って加熱する等、所定の加熱器具を用いて、第２補強層３４、第１補強層３３、又は電解腐食防止層３２の何れかが露出している全範囲を一度にまとめて加熱する（加熱工程）。この結果、母材１１、電解腐食防止層１２、第１補強層１３及び第２補強層１４が強固に一体化される。
　【００６３】
　そして、図１０（ｆ）に示すように、テーピング６を除去すると、母材３１が補強されることとなる。
　【００６４】
　このような方法で既存の構造部材を補強することで、当該構造部材を交換する必要がなくなるため、コストを削減することができる。なお、当該補強方法は、構造部材に腐食などによる断面損傷が生じた場合だけでなく、裂傷又は設計荷重の変更などによる後発的な断面欠損に対しても適用することができる。
　【符号の説明】
　【００６５】
１　　　　　　　　　アンカーバー
２　　　　　　　　　鋼管
６　　　　　　　　　テーピング
７　　　　　　　　　シリコンラバーヒーター
１１、２１、３１　　母材
１２、２２、３２　　電解腐食防止層
１３、２３、３３　　第１補強層
１４、２４、３４　　第２補強層
１５　　　　　　　　定着層
２５　　　　　　　　第３補強層
２６　　　　　　　　第４補強層
（５７）【特許請求の範囲】
　【請求項１】
（削除）
　【請求項２】
（削除）
　【請求項３】
（削除）
　【請求項４】
（削除）
　【請求項５】
（削除）
　【請求項６】
（削除）
　【請求項７】
（削除）
　【請求項８】
（削除）
　【請求項９】
　
構造物に既に設置されている
としての腐食部分を除去する除去工程と、
　前記腐食部分が除去された前記母材の外表面
としてのガラス繊維プリプレグシート
　前記
ガラス繊維プリプレグ
プリプレグ
　前記炭素繊維
プリプレグ
ガラス繊維プリプレグ
　前記炭素繊維
プリプレグ
ガラス繊維プリプレグ